(57)【要約】      （修正有）【課題】素子として機能するパターンが形成されたＳＡＷ素子等の基板主面（素子面）を感光性耐熱樹脂で囲まれた空間に封止するパッケージ構造の防湿性を高めるパッケージ構造体を提供する。【解決手段】ＳＡＷ素子等の基板１の素子面を封止する感光性耐熱樹脂９の構造体の外表面全域とこれに連なる当該基板の素子面の周縁部分とを電気めっき膜５でコーティングすることで、感光性耐熱樹脂の構造体（樹脂封止構造）と基板の素子面とで囲まれ且つ当該素子面を封止する空間の耐湿性を向上させたパッケージ構造体（Package Structure）。【選択図】図４
2010040795.tif 000002
【特許請求の範囲】
【請求項１】
主面の一方に素子として機能するパターンが形成された領域を含む基板と、前記素子として機能するパターンと電気的に接続された電極を備え、前記基板の前記一方の主面と対向して配置され且つ該主面に形成された前記パターンと空隙を以って隔てられる封止層と、前記基板主面に前記領域を囲むように形成され且つ前記封止層と接合されて前記空隙を封止する空隙形成層と、前記封止層及び前記空隙形成層の外表面を覆い且つ前記基板の前記一方の主面の周縁上へ延在する金属層を備えたパッケージ構造体において、前記基板の主面の他方には、該基板を通して前記パターンに電気的に接続される端子が形成されていることを特徴とするパッケージ構造体。
【請求項２】
請求項１記載の前記基板の主面の他方には、該基板を通して前記パターンに電気的に接続された端子作製工程は、請求項１記載の前記素子形成、前記パターンと空隙を以って隔てられる封止層と、前記基板主面に前記領域を囲むように形成され且つ前記封止層と接合されて前記空隙を封止する空隙形成層と、前記封止層及び前記空隙形成層の外表面を覆い且つ前記基板の前記一方の主面の周縁上へ延在する金属層を形成した後に行われ、前記基板の主面の他方から開けられたビアホールが請求項１記載の前記素子として機能するパターンと電気的に接続された電極を貫通していることを特徴とする請求項１に記載のパッケージ構造体。
【請求項３】
請求項２記載の前記基板の主面の他方から開けられたビアホールの形成方法として、サンドブラスト法を用い、形成されたビアホールの傾斜角が請求項２記載の前記素子が形成れた主面の他方側の開口径が大きく、前記電極側の開口径が小さいことを特徴とする請求項１及び請求項２記載のパッケージ構造体。
【請求項４】
請求項１及び３記載の前記基板の主面の他方から開けられたビアホールを金属または導電性ペーストで充填することを特徴とする請求項１及び請求項３記載のパッケージ構造体。
【請求項５】
請求項１記載の前記素子として機能するパターンと電気的に接続された電極構造は、前記電極とその上に形成された絶縁材と更にその上に電極が形成され、絶縁材上に形成された電極は前記素子として機能するパターンと電気的に接続された電極と電気的に接続されている構造体を有する請求項１及び請求項３記載のパッケージ構造体。
【発明の詳細な説明】
【技術分野】
【０００１】
本発明は、基板表面に導体パターンが形成された領域（素子の機能領域）を有するＳＡＷ（Surface  Acoustic Wave）フィルタ、ＭＥＭＳ（Micro-Electro-Mechanical  Systems）等の素子のパッケージング技術に係り、特に当該領域を当該表面上に形成された空洞内に封止する（sealing the area within a cavity formed on the surface）に好適な当該素子のウェハレベルでのパッケージ構造体（Package Structure）に関する。
【背景技術】
【０００２】
シリコンウエハから切り出され、又はガリウム砒素（GaAs）やインジウム燐（InP）等の化合物半導体からなる基材上に素子が形成された電子デバイスは、その表面がそのパッケージ材料であるＳｉＮなどの無機膜、モールド樹脂、ポリイミド樹脂などが当該素子に接するように形成されて出荷され、使用される。
【０００３】
一方、ＳＡＷフィルタやＭＥＭＳは、基板上に形成された素子（導体材料で形成されたパターン）の振動や微細な動き（稼働）により所定の機能を果たす部品である。これらの素子の何れも、その表面（以下、素子面）に上記振動や駆動（稼働）を生じさせる領域（部分）を有し、その機能を確保するために、当該領域（以下、機能領域）を固体膜で覆わず、これに空間を対向させる必要がある。これらのパッケージとして、従来は、金属キャップ（の空洞）で機能領域を覆う構造が採用されていた。しかし、この実装形態では、金属キャップの厚さが厚いため、パッケージ構造全体の薄形化が困難である。また、当該パッケージ構造の組立ては、ウエハ状態から素子を個片化し、個々に組み立てるため、工程数が多いといった課題があった。
【０００４】
これらの課題を解決するため、金属キャップに替わり、樹脂を用いて素子面の機能領域を封止する空隙を形成する構造が、特許文献１乃至６に提示され、本出願人も特願２００６−３４０００２号、特願２００７−１６９３３３号、及び特願２００６−２１８６５０号、にて提案している。しかし、何れの文献に論じられるパッケージ構造も、その基板の素子面の機能領域（可動部分）を樹脂でパッケージする構造体であるため、素子に耐湿性を持たせることが困難である。
【０００５】
樹脂封止によるパッケージ構造を無機材料で囲う構造体は、特許文献７に示された構造体が開示されている。しかし、該発明は、本発明と以下の部分で異なっている。
１．素子上面を覆う蓋材は、感光性材料を用いたものでなく、機械的に貼り合わせたものである。
２．素子上面を覆う無機材料からなる被覆材は、その構造から考えて、絶縁体であり本発明の金属材料とは明らかに異なる（金属材料を用いた場合、電極材料と接触している部分で短絡が発生する）。
【０００６】
また、本出願人は、特願２００７−３１４１４５号にて、素子に耐湿性を持たせる構造体を提案しているが、素子形成前に基板に穴を開け、貫通電極に導体を充填する方法は、導体充填後に研磨工程が必要となり、コストがかかり、低コストを要求される機器に適用することは不向きである。また、素子形成工程で絶縁材を使用することに関し、本出願人は特許文献８及び特願２００７−２９１４５５号にて提案しているが、何れの文献においても電極上に絶縁材を形成する記述はない。
【０００７】
【特許文献１】特表２００２−５３２９３４号公報
【特許文献２】特開２００３−０３７４７３号公報
【特許文献３】特開２００４−２５３９３７号公報
【特許文献４】特開２００６−３２４８９４号公報
【特許文献５】特開２００７−０８８１８９号公報
【特許文献６】特開２００７−２８１９０２号公報
【特許文献７】特開２００５−２８５８６４号公報
【特許文献８】特開２００８−０４７９５５号公報
【発明の開示】
【発明が解決しようとする課題】
【０００８】
基材表面（素子面）を覆い且つ封止する空間が必要な素子のパッケージングを感光性耐熱樹脂のみで形成した場合、この素子面の耐湿性を持たせることが困難である。また、素子形成前に基板に穴を開け、貫通電極に導体を充填する方法は、導体充填後に研磨工程が必要となり、その分コストがかかる
【課題を解決するための手段】
【０００９】
上記課題を解決するため本発明ではパッケージング材として用いる感光性耐熱樹脂の周辺部分を電気めっき膜でコーティングすることで、素子面、当該パッケージング材で覆われる空間の耐湿性を向上させるものである。本発明によるパッケージ構造体の代表的な例は：主面の一方に素子として機能するパターンが形成された領域を含む基板と；前記基板の前記一方の主面と対向して配置され且つ該主面に形成された前記パターンと空隙を以って隔てられる封止層と；前記基板主面に前記領域を囲むように形成され且つ前記封止層と接合されて前記空隙を封止する空隙形成層と；前記封止層及び前記空隙形成層の外表面を覆い且つ前記基板の前記一方の主面の周縁上へ延在する金属層とを備えることを特徴とする。
【００１０】
前記パッケージ構造体の前記封止層及び前記空隙形成層は、例えば、感光性アクリル樹脂、感光性エポキシ樹脂、及び感光性ポリイミド樹脂の群から選ばれる少なくとも１種を含む材料で形成されるとよく、この群から選ばれる１種を主成分として含む混合物で形成されてもよい。
【００１１】
前記パッケージ構造体が、前記封止層及び前記空隙形成層の外表面を覆い且つ前記基板の前記一方の主面周縁に延在して形成された少なくとも１層の導体からなる給電層を備えるとき、前記金属層は前記給電層上に金属又は合金をめっきして形成されているとよい。また、この給電層は、当該封止層及び当該空隙形成層の外表面及びこの外表面に接する前記基板の前記一方の主面周縁にスパッタ蒸着された金属及び合金の少なくとも一方から成る層として設けられるとよい。
【００１２】
前記パッケージ構造体の一例において、前記基板は圧電材料により形成され、また当該基板の前記一方の主面に形成された前記パターンは、この主面に複数の線状の導体層を並べて成る表面弾性波素子の櫛歯状電極である。
【００１３】
一方、前記基板の主面の他方に、この基板を通して前記パターンに電気的に接続される端子を形成してもよい。
【発明の効果】
【００１４】
前記課題に対し、本発明によるパッケージ構造では、素子（導体パターン）が形成された基材の面が、当該基材面（素子面）と外面を金属膜や合金膜で覆われた樹脂とで囲まれた空間で覆われるため、当該空間がパッケージ構造の雰囲気から確実に分離され、このパッケージの信頼性向上（特に防湿性）が図られ、素子自体の寿命も延びる。
【発明を実施するための最良の形態】
【００１５】
以下に本発明によるパッケージ構造（素子モジュール）の望ましき実施形態について図面を用いて説明する。
【００１６】
本発明によるパッケージ構造は、素子（素子を成す基材）の主面を空隙部で封止することが必要なパッケージ全般に適用することが可能である。本明細書では、本発明によるパッケージ構造を、表面弾性波フィルタ（以下、ＳＡＷフィルタ、Surface  Acoustic Wave  Filter）に適用した例として記述するが、素子上に空隙部を必要とするいずれの素子に対しても、これに類似した構造や工程を適用することが可能である。基板１として、以下の説明では、ＳＡＷフィルタを形成するために用いられている圧電材料：リチウムタンタレート（タンタル酸リチウム、Lithium  Tantalate，LiTaO3）として例示されるが、圧電材料はこれに限定されず、例えば、リチウムナイオベート（ニオブ酸リチウム、Lithium  Niobate，LiNbO3）や酸化亜鉛（ZnO）に置き換えられ得る。
【００１７】
以下の実施例では、圧電基板１、例えば、リチウムタンタレートの表面（素子面）上に形成された１つのＩＤＴとこれを挟む２つの電極とが拡大されて示され且つ説明されるが、本発明によるＳＡＷフィルタには、図１１に示す如く、その素子面内に複数個のパターンを配置してもよい。また、ＩＤＴ（Inter Digital Transducer）８と電極６とをアルミニウム（Al）配線１１で結線した素子群を、リチウムタンタレート上に複数個形成してもよく、夫々の形状を同様に揃えてもよい（図１２参照）。
【００１８】
また、本発明では、工程（１）／図１から工程（１３）／図４までを図５に示すようなウエハ単位で処理を行い、工程（１４）／図４において、チップ単体に切り出す工程を採用した。
【実施例１】
【００１９】
工程（１）／図１参照
基板１として、例えば、シリコン、サファイヤ、リチウムタンタレート、ガラス、セラミックスなどから成る結晶性または非結晶性の無機材料、又は樹脂などの有機材料から成る基板が用いられる。また、当該基板に形成されるデバイスや装置の仕様に応じて、絶縁性材料から成る基板のみならず、導電性材料から成る基板なども用いられ、当該基板の材料は任意に選択可能である。上述の如く、本明細書では、本発明によるパッケージ構造が、これをＳＡＷフィルタに適用した例で説明されるため、基板として、上述のとおり、リチウムタンタレート基板１が用いられる。
【００２０】
その表面にアルミニウム（又は、アルミ銅合金  例えばＡｌ０５Ｃｕ）が、スパッタ成膜される。本実施例では、このスパッタ膜を、０．２マイクロメートルの厚さで形成した後、その上にレジストを塗布した。このスパッタ成膜されたベタ膜（Solid  Film）上に塗布されるレジストは、後述するベタ膜のエッチング工程（ドライエッチング又は、ウェットエッチング）に耐性を有する限り、その種類は制約されない。ベタ膜に塗布されたレジストは、乾燥ベークの後に、フォトマスクを介して、所定のパターンに成形された紫外光で照射される（レジストの露光処理）。次に、露光されたレジスト（レジスト膜）をレジスト現像液により、所定のパターンに成形した。
【００２１】
次に、パターニングされたレジストを用いて、金属材料又は合金材料のスパッタで成膜されたベタ膜をパターニングする。アルミニウム（又は、アルミ銅合金、例えばＡｌ０５Ｃｕ）から成るベタ膜は、エッチングガス（三塩化ホウ素、塩素、窒素の混合ガス）によりドライエッチングされる。この後、レジストを剥離した。
【００２２】
この工程では、リチウムタンタレート基板１の反対面に、アルミニウムにより、アルミ電極７とＩＤＴ（Inter Digital Transducer）８とが形成される。リチウムタンタレート基板１の反対面は、所謂ＳＡＷ（表面弾性波）素子を成すパターン（導体パターン）が形成されるため、以降、「素子面」とも記される。ＩＤＴは、図２（７）の写真に示すとおり、微細な櫛歯電極から成る構造体である。
【００２３】
この段階にあるリチウムタンタレート基板１の表面（ＩＤＴ部分）が図１下に示される。
代替工程（１）／図９参照
本工程によれば、アルミ電極７と図３（１０）電気めっき用給電膜３の接続性を改善することが出来る。
【００２４】
本工程で、基板１の素子が形成された主面の他方には、該基板を通して電極が形成され、基板表面に形成されたアルミ電極７と基板１に開けられたビアホールを通して接続されている。
【００２５】
基板１として、例えば、シリコン、サファイヤ、リチウムタンタレート、ガラス、 セラミックスなどから成る結晶性または非結晶性の無機材料、又は樹脂などの有機材料から成る基板が用いられる。また、当該基板に形成されるデバイスや装置の仕様に応じて、絶縁性材料から成る基板のみならず、導電性材料から成る基板なども用いられ、当該基板の材料は任意に選択可能である。上述の如く、本明細書では、本発明によるパッケージ構造が、これをＳＡＷフィルタに適用した例で説明されるため、基板として、上述のとおり、リチウムタンタレート基板１が用いられる。
代替工程（１−２）／図９参照
感光性ポリイミド１２を用いて、アルミ電極７上にパターンを形成する。
代替工程（１−３）／図９参照
感光性ポリイミド１２の上にアルミ電極７を形成する。
工程（２）／図１参照
感光性耐熱樹脂（フィルム形状が望ましい）９をリチウムタンタレート基板１の素子面上に設けて、ＩＤＴ（Inter Digital Transducer）８と後述する封止部材とを隔てる空隙を確保した。この工程で用いた感光性耐熱樹脂は、フィルム状のアクリル系樹脂で、これをラミネータによりリチウムタンタレート基板１の素子面に貼り付けた。基板１に貼り付けられたアクリル系樹脂フィルムは、フォトマスクを介して、所定のパターンに成形された紫外光で照射され、その後、紫外光で照射されない部分（非露光部分）は現像液（１％炭酸ナトリウム溶液）を用いて溶解除去された。アクリル系樹脂フィルムでパターンを形成した後、当該アクリル系樹脂フィルムのベークを１６０〜２００℃／６０分で行った。なお、本工程で用いる感光性耐熱樹脂の材料は、アクリル系樹脂フィルムに限定されず、これを感光性エポキシ系樹脂や感光性ポリイミド系樹脂などの耐熱樹脂に置き換えることも可能である。図２（８）には、その素子面に形成された感光性耐熱樹脂９が上述した露光と現像で所謂「空隙形成層」に成形された後のリチウムタンタレート基板１の断面が示される。
工程（２）の代替工程／図８参照
上述したように、本実施例では、基板（圧電基板）１の表面にＳＡＷ素子を成す電極７やＩＤＴ（Inter Digital Transducer）８（素子パターン）がアルミニウム又はこれを含む材料で形成されるため、当該表面で感光性耐熱樹脂９を「空隙形成層（９ａ）」に成形する工程で、アルカリ現像液による感光性耐熱樹脂９のパターニングは避けられていた。その理由は、感光性耐熱樹脂の現像液がアルカリの場合、アルミニウムやこれを含む合金は、その材質によって当該現像液で浸食されることにある。しかし、図１０を参照して以下に説明される代替工程（７）〜（８）により、アルミニウム又はこれを含む材料で形成された素子パターンのアルカリ現像液による浸食は回避され得る。
代替工程（１）／図７参照
代替工程の起点として、図２を参照して先述した工程（７）が完了したときのリチウムタンタレート基板１の断面図が示される。
代替工程（２−１）／図７参照
リチウムタンタレート基板１の素子面には、これに形成されたＩＤＴ（Inter Digital Transducer）８を保護するためのレジスト２が形成される。
代替工程（２−２）／図７参照
感光性耐熱樹脂（フィルム形状が望ましい）９を用いて、リチウムタンタレート基板１の素子面に、ＩＤＴ（Inter Digital Transducer）８と後述する封止部材とを隔てる空隙を確保する空隙形成層９ａを形成した。空隙形成層９ａは、上述したそれと同様に、感光性のアクリル系樹脂、エポキシ系樹脂、ポリイミド系樹脂に代表される感光性耐熱樹脂９で形成される。図示されずも、感光性耐熱樹脂９のベタ膜が上記レジスト２を含むリチウムタンタレート基板１の素子面全域に形成され、続いてこのベタ膜が部分的に露光され、最後にベタ膜の非露光部分がアルカリ現像液で除去されて図１０（７−２）に示す如き空隙形成層９ａに成形される。電極７及びＩＤＴ（Inter Digital Transducer）８は、夫々の輪郭を含めてレジスト２及び感光性耐熱樹脂９の膜（空隙形成層９ａ）の少なくとも一方に覆われるため、アルカリ現像液に浸食されることはない。その後、空隙形成層９ａは、ＩＤＴ（Inter Digital Transducer）８を覆うように形成されたレジスト２を完全に硬化させない程度の温度でベークされる。ノボラックタイプのポジ型レジストでＩＤＴ（Inter Digital Transducer）８を保護する場合、この工程における感光性耐熱樹脂９のベーク温度は１４０℃以下であることが望ましい。
代替工程（２−３）／図８参照
レジスト２が、ドライエッチングプロセスにより剥離されて、ＩＤＴ（Inter Digital Transducer）８は空隙形成層９ａに囲まれた空間に露出される。
代替工程（２）／図８参照
１６０〜２００℃／６０分のベークにより空隙形成層９ａが硬化されることで、リチウムタンタレート基板１は、図２（８）を参照して前述したリチウムタンタレート基板１と類似した断面を呈する。本工程により、代替工程は完了する。図２（８）及び図１０（８）に示されたいずれのリチウムタンタレート基板１も、次に記される素子面の封止工程（工程（９）〜（１３））に入る。
工程（３）／図２参照
本工程では、リチウムタンタレート基板１の素子面の空隙形成層９ａに囲まれた領域が、この空隙形成層９ａと同じ感光性耐熱樹脂９のフィルム（９ｂ）で覆われる。空隙形成層９ａのいわば「壁」で囲まれた上記「素子面の領域」にはＳＡＷ素子を機能させるＩＤＴ（Inter Digital Transducer）８が形成されているため、当該領域は「機能領域」とも記される。感光性耐熱樹脂９のフィルム（９ｂ）は、空隙形成層９ａの「壁」の上面に連続的に接して、当該空隙形成層９ａとともに機能領域を封止し、これに形成されたＳＡＷ素子を保護するため、封止層９ｂとも記される。本実施例では、空隙形成層９ａと同じ材料（感光性耐熱樹脂９）からなる封止層９ｂを、空隙形成層９ａの上面に貼り付けて相互の密着性を高めているが、封止層９ｂの材料は空隙形成層（パッケージ空隙層）９ａと同じである必要はなく、また、その厚さも適宜変更し得る。本工程で封止層９ｂに用いた感光性耐熱樹脂は、フィルム状のアクリル系樹脂であり、ラミネータを用いて、空隙形成層９ａに貼り付けた。封止層９ｂを成す感光性耐熱樹脂９のフィルムは、封止層９ｂより広い面積で用意され、空隙形成層９ａ（枠状の上面）に圧接された後、フォトマスクで所定のパターンに成形された紫外光で部分的に照射される。感光性耐熱樹脂のフィルム（９ｂ）の紫外光で照射されない部分を現像液（１％炭酸ナトリウム溶液）を用いて溶解除去し、パターニングした後、当該フィルムのパターンを１６０〜２００℃で６０分間ベークした。
工程（４）／図２参照
リチウムタンタレート等の圧電材料から成る基板１に比べて、その素子面を囲む感光性耐熱樹脂９の空隙形成層９ａ及び封止層９ｂは、所望の構造に成形し易い反面、耐湿性に劣る。本工程では、感光性耐熱樹脂９で実現された薄型のＳＡＷ素子封止構造の耐湿性を高めるべく、その外表面に電気めっきで、金属又は合金の膜を形成する。このめっき膜は、感光性耐熱樹脂９からなるＳＡＷ素子封止構造の外表面に電気めっき膜用給電膜（Ｔｉ／Ｃｕ）３を形成し、この給電膜３に電圧を印加して、その表面に金属又は合金の材料を析出させる。給電膜３（金属膜）は、チタン（５０ナノメートル）／銅（１マイクロメートル）の積層構造を有する。この積層構造の下層部となるチタン膜は、これとこの下に位置する感光性樹脂材料９及びリチウムタンタレート基板１との接着強度を確保することにあり、その膜厚は当該接着強度を維持し得る最低限でかまわない。チタン膜の所要膜厚は、スパッタの条件、チタンの膜質などによっても変動する。
工程（５）／図２参照
リチウムタンタレート等の圧電材料の母基板（例えば、ウエハ）から複数のＳＡＷ素子を切り出し、夫々個片化するとき、ＳＡＷ素子間を分離するスクライブライン（切断部）となる領域（パターン）を当該母基板の主面内に確保する必要がある。本実施例では、感光性耐熱樹脂９の構造物（空隙形成層９ａ及び封止層９ｂ）の隣接し合う一対を隔てる隙間にレジスト２を塗布し、スクライブラインを形成するためのパターンを形成した。母基板の主面における当該隙間は、個片化されたＳＡＷ素子における基板１の周縁（空隙形成層９ａの外表面に接する）の一部を成す。パッケージ構造体（基板１の素子面）に凹凸があるため、フィルム状のレジストではスクライブラインのパターン形成が困難である。それ故、本工程では、レジスト２として、液状レジストを用いた。母基板の主面（基板１の素子面側）の全域に液状のレジストを塗布した後、当該レジストを乾燥ベークし、硬化されたレジストをフォトマスクにより所定のパターンに成形された紫外光で照射した。そして、レジスト現像液を用いてレジストから未露光部分を除去し、所定のパターン（レジストパターン２）に成形した。
工程（６）／図２参照
電気めっき用給電膜３上に、電気ニッケルめっき５を形成した。電気ニッケルめっき層５は、給電膜３への電圧印加により、そのレジストパターン２から露出された表面に形成され、スクライブラインとなる領域には形成されない。
工程（７）／図３参照
この基板の裏面（素子面とは反対側の主面）の上には、サンドブラストで当該裏面にパターンを形成するためのレジスト２が形成される。
工程（８）／図３参照
サンドブラストを用いて、リチウムタンタレート基板１の表面に電極となる穴１ａが形成される。図６にサンドブラストでリチウムタンタレートに穴加工した結果を示す。グラフに示すφ１６０μｍ等の記述は、サンドブラスト用レジストの開口径を示す。サンドブラストを行った形状は、例えば、φ１６０μｍに顕著に現れているが、表面／穴底間の中間部分でくびれが出来る。この結果、電極と接する底部（工程（９）／図３参照）の大きさを小さくすることができ、基板内に多くの素子を形成することが可能となる。また、導体部を太くすることで、抵抗を減らするこが可能となる。
【００２６】
なお、本実施例で示すＳＡＷフィルタや本発明が利用できるＭＥＭＳ素子は、端子数が少ないため、開口表面側の径が大きくすることは差し支えない。
工程（９）／図３参照
サンドブラストレジスト用レジストの剥離は、有機溶剤による溶解、アルカリによる溶解、及びドライプロセスのいずれかで剥離される。本実施例では、電極６の材料がアルミニウムを含むため、レジストの剥離にアルカリを用いたウェットプロセスは適用できないが、有機溶剤による溶解やドライプロセスを選択することは可能である。レジスト剥離に用いる有機溶剤は、レジストを溶解しかつアルミニウム（電極６）の腐食を防止できる限り、その種類は制約されない。ここでは、有機系溶剤（アルコール、アミン、水、界面活性剤を含む）を用いて剥離を行った。
【００２７】
サンドブラストを行った後の穴形状詳細を図８に、工程（１）において代替工程を用いた場合のサンドブラストを行った後の穴形状詳細を図１０示す。サンドブラストによる穴加工は、アルミ電極７表面で止まることが理想的であるが、アルミ電極７の厚さが数ミクロンと薄い時には、貫通する。また、サンドブラストを行った穴形状は、加工開始面から底に向かって、後の電極６形成が容易となるテーパー状になっている。
工程（１０）／図３参照
サンドブラストされたリチウムタンタレート基板１の裏面に、電気めっきで、はんだバンプを形成するための電気めっき用給電膜３をスパッタで形成した。当該表面に対して第１層と第２層とをこの順に積層した形状を本明細書では、（第１層／第２層）と表記する。本実施例でのチタン膜と銅膜との積層構造（金属膜）は、チタン（５０ナノメートル）／銅（１マイクロメートル）として形成される。この下層部のチタンの機能は、その下に位置するリチウムタンタレートと電気めっき用給電膜３との接着を確保することにあり、その膜厚はそれらの接着を維持する最低限で良い。なお、ここで用いたチタン膜（５０ナノメートル）は、リチウムタンタレートと電気めっき用給電膜３との接着が確保できる限りにおいて、他の材料膜に置き換えてもよい。
工程（１１）／図４参照
レジスト（この工程では、光硬化型フィルム形状が望ましい）２を用いて、はんだバンプ形成用パターンをリチウムタンタレート基板１の表面に貼り付けた。フィルム状のレジストが好ましい理由として、液状のレジストを基板表面に塗布するプロセスにおける、当該レジストの一部が上記工程（２）で形成した深い凹部に埋め込まれ、その現像工程で当該一部のレジストが当該凹部に残る問題を回避するためである。ここで用いるレジストは、次の工程（５）における給電膜３のめっき工程（後述されるバンプの母材層４，５の形成）、即ち、電気ニッケルめっき、並びに電気錫めっき又は電気錫銀合金めっきに対する耐性が有ればよい。基板表面に貼り付けられたレジストに対し、フォトマスクを介して、所定のパターンに紫外光を照射した後、当該レジスト（露光されたレジスト）を現像して、所定のパターンに成形した。必要に応じて、現像後に上記レジストのパターンをベークした。
工程（１２）／図４参照
電気めっき用給電膜３上に、電気ニッケルめっき５を形成し、その上に電気錫めっきまたは電気錫銀合金めっき４を形成することにより、電極６を形成した。ここでは、電気錫または電気錫銀合金４の下に電気ニッケルめっき５を形成した。従って、電気めっき用給電膜３のレジスト２から露出された表面はニッケルでめっきされ、さらにニッケルのめっき層５上には錫又は錫銀合金のめっき層４が積層される。基板１の穴１ａの窪みを低減するため、電気ニッケルめっき５上に電気銅めっきを行うことが有効であり、錫又は錫銀合金のめっき層４を電気銅めっき上に形成するとよい。また、上記電気めっき用給電膜３の露出された表面を電気銅めっきした後、この銅めっき上に電気ニッケルめっき５と、電気錫めっきまたは電気錫銀合金とを順次形成してもよい。
工程（１３）／図４参照
工程（１２）における電気錫めっき、又は電気錫銀合金めっきの後に、工程（４）で形成したレジスト２を剥離する。液状のレジストもフィルム状のレジストも、アルカリや有機溶剤を用いることで剥離される。ここでは、フィルム状のレジストを用いたため、その剥離に最適である水酸化ナトリウムの３％溶液を４０℃に加熱して用いた。電気めっき用給電膜３として形成された銅膜（Ｃｕ）の電極６（２層のめっき膜４，５）から露出された部分をウェットエッチングの手法を用いて除去した。銅のエッチングには、塩化鉄、アルカリ系エッチング液等の種類があるが、本実施例では硫酸／過酸化水素水を主成分とするエッチング液を用いた。本実施例での銅エッチングには、１０秒以上のエッチング時間を確保しないと、当該エッチングの制御が困難となって実用的観点では不利となる。しかし、このエッチングに余りに長い時間を掛ける、例えば５分を越えてエッチングすると、銅膜（給電膜３）のサイドエッチングが大きくなり、タクトタイムが長くなるという問題も生じる。そのため、銅膜の余剰部分の除去に用いるエッチング液とこれを用いたエッチング条件は、適宜実験により求めるのがよい。その後、ウェットエッチング手法を用いて、給電膜３を成すチタン膜（Ｔｉ）をエッチングした。チタンのエッチングには、過酸化水素を主成分とするエッチング液、及びフッ化水素を含有するエッチング液のいずれを用いても良い。
工程（１４）／図４参照
本工程では、ＳＡＷ素子とその外部回路とを電気的に接続する電極６を成す錫又は錫銀合金のめっき層４の表面がリフローされて、基板１の素子面とは反対側の主面に球状又は半球状のはんだバンプ４ａが形成される。このめっき層４の表面には、必要に応じてフラックスが塗布されて、めっき層４のリフローが助長される。本実施例では、基板１の主面から突き出ためっき層４の各々の端面に、半球状のはんだバンプ４ａが形成される。その後、母基板に形成された複数のＳＡＷ素子は、そのダイシングにより個片化され、図４（１４）に示す如き断面を有する個別チップに分割された。
【産業上の利用可能性】
【００２８】
本発明によれば、ＳＡＷ素子に代表されるＭＥＭＳ（Micro  Electronic  Mechanical  Systems）等の簡易に封止する樹脂封止構造の防湿性が、当該構造の外表面を覆う金属や合金等の薄膜の形成だけで、格段に向上される。このため、従来の樹脂封止工程に高価な防湿工程を加えることなく、信頼性の高いＭＥＭＳ等の素子が量産される。
【図面の簡単な説明】
【００２９】
【図１】本発明の実施例１によるパッケージ形成工程（１）〜（２）を説明するための断面図。
【図２】本発明の実施例１によるパッケージ形成工程（３）〜（６）を説明するための断面図。
【図３】本発明の実施例１によるパッケージ形成工程（７）〜（１０）を説明するための断面図。
【図４】本発明の実施例１によるパッケージ形成工程（１１）〜（１４）を説明するための断面図。
【図５】複数のＳＡＷフィルタが形成されたウエハ全体図。
【図６】サンドブラスト法を用いてリチウムタンタレートを加工した穴形状説明図。
【図７】本発明によるパッケージ形成工程（１）〜（２）におけるＩＤＴ保護構造の形成工程の詳細を説明するための断面図。
【図８】サンドブラストを行った後の穴形状詳細図。
【図９】電極構造代替構造図。
【図１０】工程（１）において代替工程を用いた場合のサンドブラストを行った後の穴形状詳細図。
【符号の説明】
【００３０】
１…リチウムタンタレート基板、２…レジスト、３…電気めっき用給電膜、４…電気錫めっきまたは電気錫銀合金めっき、５…電気ニッケルめっき層、６…電極、７…アルミ電極、８…ＩＤＴ（Inter Digital Transducer）、９…感光性耐熱樹脂、１０…電気銅めっき、１１…アルミ配線、１２…感光性ポリイミド。
【図１】
2010040795.tif 000003
【図２】
2010040795.tif 000004
【図３】
2010040795.tif 000005
【図４】
2010040795.tif 000006
【図５】
2010040795.tif 000007
【図６】
2010040795.tif 000008
【図７】
2010040795.tif 000009
【図８】
2010040795.tif 000010
【図９】
2010040795.tif 000011
【図１０】
2010040795.tif 000012